(57)【要約】  本発明は、単一の原料を用いてナノサイズの天然水硬性石灰を開発することを目的とするレディインジェクション材料の製造方法である。【選択図】なし【特許請求の範囲】
【請求項１】
ナノ水硬性石灰を含むレディインジェクション材料の製造方法であって、前記製造方法は、以下のステップ：
ａ．原料として、７０％以上のＣａＣＯ３を含む泥灰土（粘土質石灰石）を選択するステップと、
ｂ．前記原料として４００μｍ未満の粒経を有するように選択された前記泥灰土（粘土質石灰石）を粉砕するステップと、
ｃ．前記原料として選択された前記泥灰土（粘土質石灰石）を焼成するステップであって、温度は１０００〜１２００℃であるステップと、
ｄ．前記焼成のプロセス後、前記原料として選択された前記泥灰土（粘土質石灰石）を再粉砕するステップと、
ｅ．前記粉砕のプロセス後、焼成泥灰土のｄ９０粒を４８６ｎｍまで縮小するステップと、
ｆ．粒径を縮小した材料に乾式混合処理を施すステップと、
ｇ．乾式混合プロセス後に前記材料に水を加え、機械的混合プロセスを８００〜１０００ｒｐｍの回転で３〜６分間適用するステップと、
ｈ．得られた前記材料に超流動化化学添加剤を加えるステップと、
ｉ．超音波ホモジナイザー及び機械的混合を使用して、３〜６分間前記材料を混合するステップと、を含むことを特徴とする、方法。
【請求項２】
ステップａ）において、少なくとも７０％のＣａＣＯ３を含む前記泥灰土（粘土質石灰石）が、ＣａＣＯ３に加えて、ＳｉＯ２、Ａｌ２Ｏ３、Ｆｅ２Ｏ３及びＭｇＯの化合物も含む、請求項１に記載の方法。
【請求項３】
ステップｇ）において、水／乾燥粉末の割合が重量を基準にして１．６〜１．９で変化する、請求項１または２に記載の方法。
【請求項４】
ステップｈ）において、前記材料に添加される前記超流動化化学添加剤が、ナフタレンまたはポリカルボキシレートベースの超流動化剤から選択される、請求項１〜３のいずれか一項に記載の方法。
【請求項５】
請求項１〜４のいずれか一項に記載の方法によって得られたナノ水硬性石灰を含むレディインジェクション材料。
【発明の詳細な説明】
【技術分野】
【０００１】
本発明は、従来の天然水硬性石灰と比較した場合に、より良好な注入特性を提供するナノ水硬性石灰を含むレディインジェクション材料の製造方法に関する。
【背景技術】
【０００２】
注入法（グラウチング）は、歴史的建造物の修復で頻繁に使用される方法のうちの１つである。注入が適用されている間、使用される注入材料は、歴史的建造物内に存在する固有の材料に適合し、かつ修復される亀裂に浸透できるものとする。注入材料の注入性能を高めるためには、組成物中に存在する材料の粒子寸法を考慮に入れる必要がある。ナノサイズの石灰を使用することにより製造された注入材料により、はるかに薄い亀裂の修復が容易に実現される。現在の技術によって、歴史的建造物を補強するために必要とされる浸透、体積固定及び抵抗値を提供することは困難である。
【発明の概要】
【発明が解決しようとする課題】
【０００３】
本発明により、強度が高く、注入に好適である石灰を製造することを目的とする。本技術の既知の状態では、ナノサイズの石灰の製造及び天然の水硬性石灰の製造に関連する別の研究が存在する。主題特許出願では、単一の原料を使用することにより、天然の水硬性石灰をナノサイズで開発している。
【課題を解決するための手段】
【０００４】
本発明の構造的及び特徴的特性及びすべての利点は、以下に記載の詳細な説明により、より明確な方法で理解され、評価は、以下に記載の詳細な説明を考慮することによって行われるものとする。
【発明を実施するための形態】
【０００５】
この詳細な説明では、ナノ水硬性石灰を含むレディインジェクション材料の主題の製造方法は、任意の限定的な効果を形成することなく、主題をより理解しやすくするためにのみに実施例を参照して説明する。
【０００６】
主題の方法により、ナノサイズの水硬性石灰の製造が実現される。この方法の結果として、注入に好適であり、強度のある石灰が形成される。特に、原料として単一の材料を使用することは、この方法の最も重要なステップのうちの１つである。
本発明は、ナノ水硬性石灰を含むレディインジェクション材料の製造方法に関し、この製造方法は、以下のステップ：
ａ．原料として、７０％以上のＣａＣＯ３を含む泥灰土（粘土質石灰石）を選択するステップと、
ｂ．原料として４００μｍ未満の粒経を有するように選択された泥灰土（粘土質石灰石）を粉砕するステップと、
ｃ．原料として選択された泥灰土（粘土質石灰石）を焼成するステップであって、温度は１０００〜１２００℃であるステップと、
ｄ．焼成プロセス後、原料として選択された泥灰土（粘土質石灰石）を再粉砕するステップと、
ｅ．粉砕プロセス後、焼成泥灰土のｄ９０粒を４８６ｎｍまで縮小するステップと、
ｆ．粒径を縮小した材料に乾式混合処理を施すステップと、
ｇ．乾式混合プロセス後に材料に水を加え、機械的混合プロセスを８００〜１０００ｒｐｍの回転で３〜６分間適用するステップと、
ｈ．得られた材料に超流動化化学添加剤を加えるステップと、
ｉ．超音波ホモジナイザー及び機械的混合を使用して、３〜６分間材料を混合するステップと、を含むことを特徴とする。
【０００７】
ステップａ）では、少なくとも７０％のＣａＣＯ３を含む泥灰土（粘土質石灰石）は、ＣａＣＯ３に加えて、ＳｉＯ２、Ａｌ２Ｏ３、Ｆｅ２Ｏ３及びＭｇＯの化合物も含む。
【０００８】
ステップｂ）では、製品全体が４００μｍ未満の粒径を有するように粉砕される。
【０００９】
ステップｇ）では、水／乾燥粉末の割合は、重量を基準として１．６〜１．９で変化する。このステップでは、水の添加により、流動性、体積固定性及び浸透特性が材料にもたらされる。
【００１０】
ステップｈ）では、材料に添加される超流動化化学添加剤は、ナフタレンまたはポリカルボキシレートベースの超流動化剤から選択される。
【００１１】
本発明では、ナノ水硬性石灰を含むレディインジェクション材料の製造方法の最も重要なステップは、原料の選択である。本方法のステップのうちの１つである粉砕プロセスでは、使用する材料を縮小してナノサイズにする。別の重要なステップは焼成である。焼成は、石灰製造の主要プロセスである。所望のサイズに縮小された原材料は、既知の方法を使用することにより好適な温度で焼成され、天然の水硬性石灰の製造が実現される。
【００１２】
この方法の最も重要なステップのうちの１つである注入材料の調製ステップの間、選択された量の水、化学添加剤の割合及び適用された混合手順によって、注入材料によってもたらされるべきである流動性、体積固定性及び浸透特性の制限条件が満たされる。
【００１３】
本発明は、ナノ水硬性石灰を含むレディインジェクション材料の製造方法であり、本技術により形成される欠点を排除するために開発されている。
【００１４】
別の観点から、本発明は、主題の製造方法によって得られたナノ水硬性石灰を含むレディインジェクション材料に関する。
【００１５】
本主題の方法により製造されたレディインジェクション材料は、既知の方法により得られた材料と比較したときに、高い水硬性効果を有し、より耐性がある。
【００１６】
したがって、本発明の別の項目は、ナノ水硬性石灰を含むレディインジェクション材料であり、以下のステップによって形成される方法によって得られることを特徴とする：
ａ．原料として、７０％以上のＣａＣＯ３を含む泥灰土（粘土質石灰石）を選択するステップと、
ｂ．原料として４００μｍ未満の粒経を有するように選択された泥灰土（粘土質石灰石）を粉砕するステップと、
ｃ．原料として選択された泥灰土（粘土質石灰石）を焼成するステップであって、温度は１０００〜１２００℃であるステップと、
ｄ．焼成プロセス後、原料として選択された泥灰土（粘土質石灰石）を再粉砕するステップと、
ｅ．粉砕プロセス後、焼成泥灰土のｄ９０粒を４８６ｎｍまで縮小するステップと、
ｆ．粒径を縮小した材料に乾式混合処理を施すステップと、
ｇ．乾式混合プロセス後に材料に水を加え、機械的混合プロセスを８００〜１０００ｒｐｍの回転で３〜６分間適用するステップと、
ｈ．得られた材料に超流動化化学添加剤を加えるステップと、
ｉ．超音波ホモジナイザー及び機械的混合を使用して、３〜６分間材料を混合するステップと、を含むことを特徴とする。
【００１７】
当業者が、本発明において提供される新規性を同様の方法を用いることによって提供できること、及び／または当業者がこれらの方法を関連技術で使用される同様の目的で他の領域に適用できることは明らかである。したがって、こうした方法は新規性に欠け、特に既知の最新技術を超える基準を欠いていることも明らかである。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
ナノ水硬性石灰を含むレディインジェクション材料の製造方法であって、前記製造方法は、以下のステップ：
ａ．原料として、７０％以上のＣａＣＯ３を含む泥灰土（粘土質石灰石）を選択するステップと、
ｂ．前記原料として４００μｍ未満の粒経を有するように選択された前記泥灰土（粘土質石灰石）を粉砕するステップと、
ｃ．前記原料として選択された前記泥灰土（粘土質石灰石）を焼成するステップであって、温度は１０００〜１２００℃であるステップと、
ｄ．前記焼成のプロセス後、前記原料として選択された前記泥灰土（粘土質石灰石）を再粉砕するステップと、
ｅ．前記粉砕のプロセス後、焼成泥灰土のｄ９０粒を４８６ｎｍまで縮小するステップと、
ｆ．粒径を縮小した材料に乾式混合処理を施すステップと、
ｇ．乾式混合プロセス後に前記材料に水を加え、機械的混合プロセスを８００〜１０００ｒｐｍの回転で３〜６分間適用するステップと、
ｈ．得られた前記材料に超流動化化学添加剤を加えるステップと、
ｉ．超音波ホモジナイザー及び機械的混合を使用して、３〜６分間前記材料を混合するステップと、を含むことを特徴とする、方法。
【請求項２】
ステップａ）において、少なくとも７０％のＣａＣＯ３を含む前記泥灰土（粘土質石灰石）が、ＣａＣＯ３に加えて、ＳｉＯ２、Ａｌ２Ｏ３、Ｆｅ２Ｏ３及びＭｇＯの化合物も含む、請求項１に記載の方法。
【請求項３】
ステップｇ）において、水／乾燥粉末の割合が重量を基準にして１．６〜１．９で変化する、請求項１または２に記載の方法。
【請求項４】
ステップｈ）において、前記材料に添加される前記超流動化化学添加剤が、ナフタレンまたはポリカルボキシレートベースの超流動化剤から選択される、請求項１〜３のいずれか一項に記載の方法。
【国際調査報告】
2021509390.tif 000002
2021509390.tif 000003